НЕТКАНЫЙ МАТЕРИАЛ, ЛИСТ ДЛЯ ВПИТЫВАЮЩЕГО ИЗДЕЛИЯ И ВПИТЫВАЮЩЕЕ ИЗДЕЛИЕ С ЕГО ИСПОЛЬЗОВАНИЕМ

1. Лист для впитывающего изделия, содержащий нетканый материал, содержащий:
первый волокнистый слой, включающий первое композитное волокно типа сердцевина/оболочка, имеющее трехмерную извитость, при этом оболочечный компонент первого композитного волокна типа сердцевина/оболочка содержит линейный полиэтилен низкой плотности, а сердцевинный компонент первого композитного волокна типа сердцевина/оболочка содержит термопластическую смолу, имеющую температуру плавления, по меньшей мере, около на 20°С выше температуры плавления линейного полиэтилена низкой плотности, причем центр тяжести сердцевинного компонента является смещенным относительно центра тяжести волокна;
второй волокнистый слой, содержащий второе композитное волокно типа сердцевина/оболочка, имеющее трехмерную извитость, при этом оболочечный компонент второго композитного волокна типа сердцевина/оболочка содержит полиэтилен высокой плотности, а сердцевинный компонент второго композитного волокна типа сердцевина/оболочка содержит термопластическую смолу, имеющую температуру плавления, по меньшей мере, около на 20°С выше температуры плавления полиэтилена высокой плотности, и центр тяжести сердцевинного компонента является смещенным относительно центра тяжести волокна;
при этом, по меньшей мере, часть первого и второго композитных волокон типа сердцевина/оболочка термоскреплена посредством оболочечных компонентов первого и второго композитных волокон типа сердцевина/оболочка.
2. Лист по п. 1, в котором оболочечный компонент первого композитного волокна типа сердцевина/оболочка в первом волокнистом слое дополнительно содержит полиэтилен низкой плотности.
3. Лист по п. 1, в котором первый волокнистый слой плотнее, чем второй волокнистый слой.
4. Лист по п. 1, в котором оболочечный компонент первого композитного волокна типа сердцевина/оболочка содержит, по меньшей мере, 60 мас.% линейного полиэтилена низкой плотности относительно массы оболочечного компонента.
5. Лист по п. 1, в котором оболочечный компонент второго композитного волокна типа сердцевина/оболочка содержит, по меньшей мере, 60% мас.% полиэтилена высокой плотности относительно массы оболочечного компонента.
2
2
6. Лист по п. 1, где отношение массы 1 м первого волокнистого слоя к массе 1 м второго волокнистого слоя находится в диапазоне от около 70/30 до около 20/80.
7. Лист по п. 1, в котором длина волокна в первом и втором композитных волокнах типа сердцевина/оболочка имеет значение не более чем около 100 мм.
8. Лист по п. 1, в котором первый волокнистый слой является менее гидрофильным, чем второй волокнистый слой.
9. Лист по п. 1, в котором степень извитости трехмерного извитка второго композитного волокна типа сердцевина/оболочка больше, чем степень извитости трехмерного извитка первого композитного волокна типа сердцевина/оболочка.
10. Лист по п. 1, в котором поверхность первого волокнистого слоя, которая не контактирует со вторым волокнистым слоем, имеет среднее квадратическое отклонение (SMD) шероховатости поверхности около 4 мкм или менее.
11. Лист по п. 1, в котором отношение значения L/H для первого композитного волокна типа сердцевина/оболочка в первом волокнистом слое к значению L/H для второго композитного волокна типа сердцевина/оболочка во втором волокнистом слое составляет, по меньшей мере, 1,05, причем L представляет собой расстояние между точками минимума двух смежных впадин трехмерного извитка, а Н представляет собой высоту от вершины пика трехмерного извитка до линии между точками минимума двух смежных впадин трехмерного извитка.
12. Способ изготовления нетканого материала, предусматривающий этапы:
формирование первого волокнистого полотна, содержащего первое композитное волокно типа сердцевина/оболочка, имеющее трехмерную извитость, при этом оболочечный компонент первого композитного волокна типа сердцевина/оболочка содержит линейный полиэтилен низкой плотности, а сердцевинный компонент первого композитного волокна типа сердцевина/оболочка содержит термопластическую смолу, имеющую температуру плавления, по меньшей мере, около на 20°С выше температуры плавления линейного полиэтилена низкой плотности, причем центр тяжести сердцевинного компонента является смещенным относительно центра тяжести волокна;
формирование второго волокнистого полотна, содержащего второе композитное волокно типа сердцевина/оболочка, имеющее трехмерную извитость, при этом оболочечный компонент второго композитного волокна типа сердцевина/оболочка содержит полиэтилен высокой плотности, сердцевинный компонент второго композитного волокна типа сердцевина/оболочка содержит термопластическую смолу, имеющую температуру плавления, по меньшей мере, около на 20°С выше температуры плавления полиэтилена высокой плотности, при этом центр тяжести сердцевинного компонента является смещенным относительно центра тяжести волокна;
формирование комбинированного волокнистого полотна путем ламинирования первого волокнистого полотна и второго волокнистого полотна; и
подвергание комбинированного волокнистого полотна термической обработке для термоскрепления, по меньшей мере, части волокон посредством оболочечных компонентов первого композитного волокна типа сердцевина/оболочка и второго композитного волокна типа сердцевина/оболочка.
13. Способ по п. 12, в котором термическую обработку проводят с помощью устройства для сквозной термической обработки горячим воздухом, включающего конвейерную опору.
14. Способ по п. 13, где первое волокнистое полотно помещают на конвейерную опору таким образом, что первый волокнистый слой контактирует с конвейерной опорой в ходе термической обработки.
15. Впитывающее изделие, содержащее:
верхний лист; и
непроницаемый для жидкости нижний лист, соединенный с верхним листом,
при этом верхний лист содержит нетканый материал, содержащий:
первый волокнистый слой, содержащий первое композитное волокно типа сердцевина/оболочка, имеющее трехмерную извитость, причем оболочечный компонент первого композитного волокна типа сердцевина/оболочка содержит линейный полиэтилен низкой плотности, а сердцевинный компонент первого композитного волокна типа сердцевина/оболочка содержит термопластическую смолу, имеющую температуру плавления, по меньшей мере, около на 20°С выше температуры плавления линейного полиэтилена низкой плотности, при этом центр тяжести сердцевинного компонента является смещенным относительно центра тяжести волокна;
второй волокнистый слой, содержащий второе композитное волокно типа сердцевина/оболочка, имеющее трехмерную извитость, в котором оболочечный компонент второго композитного волокна типа сердцевина/оболочка содержит полиэтилен высокой плотности, а сердцевинный компонент второго композитного волокна типа сердцевина/оболочка содержит термопластическую смолу, имеющую температуру плавления, по меньшей мере, около на 20°С выше температуры плавления полиэтилена высокой плотности, при этом центр тяжести сердцевинного компонента является смещенным относительно центра тяжести волокна;
причем, по меньшей мере, часть первого и второго композитных волокон типа сердцевина/оболочка термоскреплена посредством оболочечных компонентов первого и второго композитных волокон типа сердцевина/оболочка.
3
3
16. Впитывающее изделие по п. 15, в котором верхний лист имеет удельный объем в диапазоне от около 10 см/г до около 60 см/г.
17. Впитывающее изделие по любому из пп. 15 и 16, в котором, первый волокнистый слой размещен на стороне, соприкасающейся с кожей пользователя.
18. Впитывающее изделие по п. 15, дополнительно включающее впитывающую сердцевину, размещенную между верхним листом и нижним листом.
19. Впитывающее изделие по п. 15, в котором поверхность первого волокнистого слоя, которая не контактирует со вторым волокнистым слоем, имеет среднее квадратическое отклонение (SMD) шероховатости поверхности около 4 мкм или менее.
20. Нетканый материал, содержащий:
первый волокнистый слой, содержащий первое композитное волокно типа сердцевина/оболочка, имеющее трехмерную извитость, причем оболочечный компонент первого композитного волокна типа сердцевина/оболочка содержит линейный полиэтилен низкой плотности, сердцевинный компонент первого композитного волокна типа сердцевина/оболочка содержит термопластическую смолу, имеющую температуру плавления, по меньшей мере, около на 20°С выше температуры плавления линейного полиэтилена низкой плотности, при этом центр тяжести сердцевинного компонента является смещенным относительно центра тяжести волокна;
второй волокнистый слой, содержащий второе композитное волокно типа сердцевина/оболочка, имеющее трехмерную извитость, причем оболочечный компонент второго композитного волокна типа сердцевина/оболочка содержит полиэтилен высокой плотности, а сердцевинный компонент второго композитного волокна типа сердцевина/оболочка содержит термопластическую смолу, имеющую температуру плавления, по меньшей мере, около на 20°С выше температуры плавления полиэтилена высокой плотности, при этом центр тяжести сердцевинного компонента второго композитного волокна типа сердцевина/оболочка является смещенным относительно центра тяжести волокна;
причем, по меньшей мере, часть первого и второго композитных волокон типа сердцевина/оболочка термоскреплена посредством оболочечных компонентов первого и второго композитных волокон типа сердцевина/оболочка.